Brevet FR2757865A1 — publié le 19980703

PROCÉDÉ DE POLYMÉRISATION OU COPOLYMÉRISATION RADICALAIRE CONTRÈLÉE DE MONOMERES (MÉTH)ACRYLIQUES, VINYLIQUES, VINYLIDENIQUES ET DIÉNIQUES ET (CO)POLYMERES OBTENUS. La présente invention est relative à un procédé de polymérisation ou copolymérisation radicalaire contrôlée de monomères (méth)acryliques et/ou vinyliques (par exemple, vinylaromatiques) et/ou vinylidéniques et/ou diéniques, ainsi qu'aux polymères ou copolymères ainsi obtenus. La polymérisation radicalaire constitue l'un des processus de polymérisation les plus exploités industriellement en raison de la variété des monomères polymérisables, de la facilité de mise en oeuvre et des procédés de synthèse employés (masse, émulsion, solution, suspension). I1 est toutefois difficile en polymérisation radicalaire classique de contrôler la dimension des chaînes polymères ainsi que la distribution des masses moléculaires. Les matériaux constitués de ces macromolécules ne possèdent donc pas de propriétés physico-chimiques contrôlées. De plus, la polymérisation radicalaire classique ne permet pas20 de conduire à des copolymères séquencés. Les polymérisations ioniques ou coordinatives permettent, quant à elles, de contrôler le processus d'addition du monomère, mais elles nécessitent des conditions soignées de polymérisation, notamment une pureté marquée du monomère et des réactifs, ainsi qu'une atmosphère inerte. L'objectif est de pouvoir réaliser des polymérisations radicalaires qui contrôlent mieux les divers paramètres énoncés ci-dessus et qui puissent conduire à des copolymères séquencés. Le concept utilisé pour contrôler la polymérisation fait appel aux réactions d'oxydo-réduction par transfert d'atomes ou de groupes d'atomes de façon réversible. Le complexe métallique oscille entre deux états d'oxydation. Ce concept a été exploité par Sawamoto et par Matyjaszewski pour la polymérisation des monomères vinyliques. Sawamoto (Macromolecules 1996, 29(3), 1070 et Macromolecules 1995, 28(5), 1721) a utilisé des complexes de ruthénium (II) associé à un halogénure d'alkyle, par exemple RuCl2(PPh3)3. Un tel système nécessite l'ajout d'un acide de Lewis qui augmente la vitesse de la polymérisation par complexation de l'acide sur les fonctions carbonyle des chaînes en croissance. Matyjaszewski (Macromolecules 1995, 28(23), 7901) exploite le même concept avec des complexes de cuivre associés à des ligands bidentates de type bipyridine: Pour ce faire, un sel de cuivre (I) tel que CuCl ou CuBr est mélangé au ligand azoté dans un rapport molaire Cu: ligand = 1:3. Le ligand azoté a un grand rôle dans la polymérisation puisqu'il permet de moduler les propriétés stéréo-électroniques du métal et de solubiliser le sel de cuivre (I). Ainsi, il est nécessaire, pour réaliser la solubilisation complète du complexe de cuivre dans le20 monomère ou bien dans le mélange monomère/solvant de polymérisation, d'utiliser des bipyridines substituées en para de l'azote par des groupements lipophiles, telles que la dinonylbipyridine: C4H9 C4H9 C4H9 C4H9 CH CH Cette solubilisation permet d'accroître les performances du système de polymérisation par un meilleur contact entre la chaîne en croissance "endormie", c'est-à-dire terminée par une fonction A telle que définie ci-dessous, et le complexe de coordination. La présente invention a pour but de proposer un système d'amorçage utilisant, pour le catalyseur, une autre variété de ligands polydentates pouvant remplacer avantageusement la bipyridine ou les bipyridines substituées, et permettant d'obtenir des vitesses de polymérisation, donc des productivités, plus élevées que ne le font les bipyridines. L'objectif de la présente invention est atteint par un procédé de polymérisation ou copolymérisation radicalaire contrôlée de monomères (méth)acryliques et/ou vinyliques, caractérisé par le fait que l'on polymérise ou copolymérise en masse, solution, émulsion ou suspension à une température pouvant descendre jusqu'à 0'C, au moins un desdits monomères en présence d'un système d'amorçage comprenant: - au moins un composé générateur de radicaux; et - au moins un catalyseur constitué par un complexe de métal représenté par la formule suivante (I): MAa(L)n (I) dans laquelle: - M représente Cu, Ag ou Au; - A représente un halogène, un pseudo-halogène ou un groupement carboxylate; - les L sont des ligands du métal M choisis indépendamment parmi ceux représentés par la formule (II) suivante: (CR1R2) _-Z1 o Y- (CR3R4) p-Z2 (II) (CR5R6)q-Z3 dans laquelle: - Y représente N ou P; R1, R2, R3, R4, R5 et R6 représentent chacun indépendamment un atome d'hydrogène, un groupe alkyle en C1-CI0, un groupe aromatique ou un groupe hétéroaromatique; Zl, Z2 et Z3 représentent chacun indépendamment l'un parmi: 7 R16 R Rl R R4 R" R R R1 19 8 R NR R!YN' R'2 N 'R NR19R20 O : - les radicaux R7 à R18 représentent chacun indépendamment un atome d'hydrogène, un groupe alkyle en C1- ClO, un groupe aromatique ou un groupe hétéroaromatique; et - R19 et R20 représentent chacun indépendamment un atome d'hydrogène, un atome d'halogène, un radical alkyle en C1-Clo ou un radical alcoxy en C1-Clo; o, p et q représentent chacun indépendamment un entier de 1 à 10, et peuvent en outre représenter 0 sauf si le reste respectivement Z1, Z2 ou Z3 associé représente -NR19R20; - a vaut 1 ou 2; - n vaut 1, 2 ou 3. De préférence, M représente Cu. A représente un halogène choisi notamment parmi C1, Br, F et I, ou un pseudo-halogène choisi notamment parmi CN, NCS, NO2 et N3, ou un groupement carboxylate tel qu'acétate. A titre d'exemples de ligands L, on peut citer ceux de formule (IIa): O/ R21 R23/ONN--R2 (IIa) R23 R 2 avec R21 = R22 = R23 = H 2122 2 R21 = H; et R22 R23 Me R21 = R22 = R23 =Me; et le composé de formule CH3 I CH2CH2-N-CH3 1 CH3-N-CH2CH2-N-CH2CH2-N-CH3 I I CH3 CH3 Le complexe de l'invention pourra être préparé et purifié ex situ avant d'être ajouté au milieu de polymérisation ou être formé directement dans le milieu de polymérisation au contact du monomère et du solvant de polymérisation. Dans ce dernier cas, il suffira de réunir en quantité voulue le sel du métal de transition M (Cu, Ag, Au) avec A et le ligand tripodal L. A titre d'exemples de sels de métaux de transition, on peut citer, de préférence, CuBr, CuCl ou encore l'acétate de cuivre (I) (CuOAc). Le catalyseur ne jouant pas le rôle de générateur de radicaux, il est donc indispensable de lui associer un tel composé. La réaction entre le générateur de radicaux et l'espèce de métal M décrite ci-avant donne lieu à une polymérisation contrôlée. On pourra ainsi poursuivre une polymérisation en ajoutant une nouvelle dose d'un monomère, éventuellement différent du premier. Si ce monomère est différent du premier, et qu'il est ajouté après épuisement du premier (ou jusqu'à une conversion élevée de l'ordre de -100%, de préférence 95%), on obtiendra un copolymère séquencé. S'il est ajouté en même temps que le premier, la copolymérisation sera aléatoire et on obtiendra un copolymère statistique. Pour la préparation de copolymères séquences, on peut envisager l'utilisation d'un mélange de deux ou plusieurs catalyseurs, la seconde dose de monomère étant additionnée en présence d'un catalyseur différent mais toujours du type tel que défini dans le cadre de la présente invention, ce catalyseur devant alors être plus actif que celui déjà présent. C'est ainsi que l'on peut répéter cette opération à chaque nouvelle séquence que l'on veut préparer. Suivant l'invention, des composés générateurs de radicaux qui conviennent particulièrement bien sont des composés halogénés activés par des effets électroniques donneurs et/ou récepteurs sur l'atome de carbone en position a du ou des halogènes dudit composé, notamment ceux indiqués ci-après: Lorsque le générateur de radicaux est monofonctionnel, il peut être choisi dans les classes des composés suivants: (a) les dérivés de formule: CEZ3 ou: - E = Cl, Br, I, F ou H; et Z = C1 ou Br, par exemple, le tétrachlorure de carbone, le chloroforme, le tétrabromure de carbone et le bromotrichlorométhane; (b) les dérivés de formule: R24CCl3 o R24 représente un groupe phényle; benzyle; benzoyle; alcoxycarbonyle; R25C0 avec R25 représentant alkyle en C1-C14 ou aryle; alkyle; mésityle; trifluorométhyle; ou nitro, comme, par exemple, l'a,a,a-trichlorotoluène, l'c,o,- trichloroacétophénone, le trichloroacétate d'éthyle, le 1,l,l-trichloroéthane, le 1,1,1-trichloro-2- phényléthane, le trichlorométhylmésitylène, le 1,1,1- trichloro-2,2,2-trifluoroéthane et le trichloronitro- méthane; (c) les dérivés de formule: R26 I Q-C-T R27 dans laquelle: - Q représente un atome de chlore ou de brome ou un groupe acétate (-O-C- CH3) ou trifluoroacétate (-O-C-CF3) ou triflate (O3SCF3); - R26 représente un atome d'hydrogène, un groupe alkyle en C1-Cl4 ou un groupe aromatique, par exemple du type benzénique, anthracénique ou naphtalénique, ou un groupe -CH2OH; - T représente un groupe -C-O-R28, avec R28 représen- o tant chacun hydrogène ou un groupe alkyle ou aromatique; un groupe CN; un groupe -C-R29, avec on R29 représentant alkyle en Cl-C14, phényle ou isocyanate; un groupe hydroxyle; un groupe nitro; un groupe amino substitué ou non; un groupe alcoxy en C1-C14; un groupe R30CO, avec R30 représentant alkyle en C1-C14 ou aryle; - R27 représente un groupe entrant dans les définitions de R26 ou de Q ou un groupe fonctionnel tel qu'hydroxyle, nitro, amino substitué ou non, alcoxy en C1-C14, acyle, acide carboxylique, ester; comme, par exemple, l'acide 2-bromopropionique, l'acide 2- bromobutanoïque, l'acide 2-bromohexanoïque, le bromoacétonitrile, le 2-bromopropionitrile, la 2-bromoisobutyrophénone et le chloroacétylisocyanate; le 2-bromo-2-nitro-1,3-propanediol et le 2-bromo-2- nitropropane; (d) les composés lactones ou lactames halogénés en a, comme l'a-bromo-a-méthyl-y-butyrolactone ou a-bromo-y- valérolactone, le lauryllactame halogéné ou le caprolactame halogéné; (e) les N-halosuccinimides, comme le N-bromosuccinimide, et les Nhalophtalimides, comme le N-bromophtalimide; (f) les halogénures (chlorures et bromures) d'alkyl- sulfonyle, le reste alkyle étant notamment en Cl-C14, et les halogénures d'arène sulfonyle, tels que ceux de formule: D SOMCI o D = Me, Cl, OMe, N02 (g) les composés de formule: R30 Q R31 o: - R30 représente un atome d'hydrogène, un groupe alkyle en Cl-C14 ou un groupe acide carboxylique, ester, nitrile ou cétone; - R31 représente un atome d'hydrogène ou un groupe alkyle en C1-C14, hydroxyle, acyle, amine substituée ou non, nitro, alcoxy en C1-C14 ou sulfonate (S03-Na+ ou K+); et - Q a la signification donnée précédemment; des exemples étant le (1-bromoéthyl)benzène et le (1- chloroéthyl)benzène; (h) les composés de formule: R32 -C-W o o: - R32 représente alkyle en C1-C14 ou aryle; et - W représente un halogène, préférentiellement Cl et Br, ou un pseudohalogène tel que N3, SCN; (i) les composés de formule: R33 R35 \ / C = C / \ R34 V o: - R33, R34 et R35 représentent chacun indépendamment alkyle en C1-C14 ou aryle; et V représente un halogène, tel que préférentiellement Cl, Br, ou également un groupement acétate, trifluoroacétate, triflate; et (j) les halogénures aromatiques de formule: Ar- U o: - Ar représente un groupement aromatique tel que C6H5- pouvant être substitué en position méta, ortho ou para par un groupement électroattracteur, tel que NO2, NO3, S03, ou électrodonneur, tel qu'un groupement alkyle ou un groupement -ONa; et - U représente un halogène, tel que préférentiellement Cl ou Br. On peut également envisager l'utilisation de générateurs de radicaux bifonctionnels et de fonctionnalité supérieure; les générateurs de radicaux bifonctionnels peuvent être constitués de deux générateurs de radicaux monofonctionnels A1 et A2 des classes (c) à (j) précitées, reliés par une chaîne d'unités méthylène ou par un cycle benzénique, tels que représentés par les formules: i A A Ai-(CH2)p-A2 avec p entier de 1 à 14 et A On peut par exemple citer les amorceurs bifonctionnels des formules: CO2Me CO2Me I I X-C-CH2- CHCH 2- CH2-C2--X Me Me X - CH - C - O - (CH2) n - O - C - CH - X I Il Il I Me O O Me X-CH2 CH2-X avec X = halogène, tel que Br et Cl; et n = entier de 1 à 10. Les composés générateurs de radicaux multifonctionnels peuvent être constitués d'au moins trois groupements générateurs de radicaux monofonctionnels A1, A2 et A3 des classes (c) à (j) précitées reliés entre eux par un cycle benzénique, comme, par exemple, ceux répondant à la formule: ! 2 A A A D'autres composés générateurs de radicaux bifonctionnels sont les triou tétrahalométhanes et les dérivés trichlorométhylés des classes (a) et (b) précitées, ces mêmes tri- et tétrahalométhanes pouvant également servir de composés générateurs de radicaux multifonctionnels. On pourrait également utiliser d'autres composés générateurs de radicaux difonctionnels que ceux représentés ci-dessus, notamment ceux de la famille des anhydrides acétiques comme l'anhydride d'acide chloroacétique et l'anhydride d'acide chlorodifluoroacétique. Un autre moyen d'amorcer la polymérisation consiste à amorcer celle-ci à l'aide d'amorceurs radicalaires couramment utilisés en polymérisation radicalaire. Ainsi, les familles d'amorceurs utilisables peuvent être les suivantes: - les composés azoiques, tels que le 2,2'-azo bis(2- méthyl)propane nitrile (ou AIBN), le 1,1'-azo bis(1- cyclohexanenitrile) et le 4,4'-azo bis(4-cyano acide valérique); - les composés peroxydiques, tels que - les peroxydes de diacyle, comme le peroxyde de dibenzoyle et le peroxyde de didodécanoyle; - les peroxydes de dialkyle, comme le peroxyde de ditertiobutyle et le peroxyde de diisopropyle; - le peroxyde de dicumyle; - les peroxy-dicarbonates; - les peresters, comme le peracétate de tertiobutyle, le perpivalate de tertioamyle, le per-2-éthylhexanoate de butyle, le perpivalate de tertiobutyle et le perbenzoate de tertiobutyle; - les hydroperoxydes, comme l'hydroperoxyde de tertiobutyle; - les peroxydes inorganiques comme l'eau oxygénée; et - les persulfates de sodium ou de potassium. L'amorceur radicalaire peut être introduit dans le milieu réactionnel à raison de 10-100 000 ppm en poids sur la base du ou des monomères polymérisables. De préférence, le complexe de formule (I) servant à contrôler la30 polymérisation sera alors tel que a = 2. La polymérisation selon l'invention peut également être conduite en présence d'un activateur, choisi notamment parmi les acides de Lewis, tels que les alcoolates d'aluminium, par exemple Al(OiPr)3. La longueur des chaînes polymères étant préalablement déterminée par le rapport molaire du ou des monomères (méth)acryliques ou vinyliques ou vinylidéniques ou diéniques sur le ou les composés générateurs de radicaux, ce rapport est de 1 - 100 000, avantageusement de 50 à 2 000. Quant au rapport molaire du métal M sur le (ou les) générateur(s) de radicaux, il est généralement compris entre 0,01 et 100, avantageusement entre 0,1 et 20. Le rapport molaire L:M, dans le cas o le complexe (I) est formé in situ, peut être compris entre 0,1 et 10, de préférence entre 0,5 et 2. La concentration en centres actifs étant constante tout au long de la réaction de polymérisation ou copolymérisation en raison de l'absence de réactions de terminaison, l'exothermie importante et brutale (ou effet Trommsdorf) des polymérisations radicalaires classiques ne se produit pas dans le cas de la présente invention. Pour le procédé industriel, ceci constitue bien entendu un progrès important puisque les polymérisations ou copolymérisations menées dans ces conditions ne risquent plus de devenir totalement incontrôlées. D'une manière générale, la polymérisation ou copolymérisation sera effectuée à une température de 0'C à 130C, avantageusement entre 40 et 90C sans aucune perte d'activité du catalyseur. Les systèmes d'amorçage selon l'invention étant compatibles avec l'eau, on pourra donc effectuer les réactions de polymérisation ou copolymérisation en milieu aqueux, en présence ou non d'émulsifiants. C'est ainsi que les polymérisations en milieu aqueux sont effectuées soit en suspension (composé générateur de radicaux insoluble dans l'eau) soit en émulsion (composé générateur de radicaux soluble dans l'eau) en présence d'émulsifiants. Les émulsifiants peuvent être des surfactants anioniques, tels que le dodécylbenzène sulfonate de sodium, le dodécyl sulfate de sodium, le lauryl sulfate de sodium et leurs mélanges ou du type neutre comme les esters de glycol, les esters de sorbitane et de polyéthylène glycol tels que le monolaurate, le monopalmitate, oléate et stéarate de sorbitane et de polyéthylène glycol, les esters d'acides gras et de polyéthylène glycol tels que le stéarate de polyéthylène glycol et les éthers d'alcool gras et de polyéthylène glycol tels que les éthers stéarylique et cétylique de polyéthylène glycol. Les réactions de polymérisation ou copolymérisation de l'invention, lorsqu'elles sont menées en solution, peuvent bien entendu également se faire en présence d'un solvant organique ou d'un mélange de solvants organiques appartenant aux familles de solvants suivantes: - les hydrocarbures aromatiques (apolaires aprotiques): benzène, toluène, éthylbenzène, xylène; - les hydrocarbures chlorés (polaires aprotiques): chlorure de méthylène, chlorobenzène; - les éthers, tels que le diphényléther; - les éthers cycliques (polaires aprotiques): tétrahydrofuranne, dioxane; - les esters (polaires): acétate d'éthyle, acétate de cyclohexyle; - les cétones (polaires): méthyl éthyl cétone, cyclohexanone. Un solvant chloré pourra être utilisé s'il n'interagit pas ou très peu avec le composé (I) de façon à ne pas donner de radicaux parasites. Les solvants organiques précités conviennent particulièrement bien lorsque les monomères à polymériser ou copolymériser sont des monomères acryliques (méthacrylates, acrylates, l'acrylonitrile) et vinylaromatiques tels que styréniques. Dans certains cas, notamment dans la polymérisation du méthacrylate de n- butyle et du styrène, on pourra utiliser l'hexane et le cyclohexane et dans la polymérisation de l'acétate de vinyle et de l'acrylonitrile, on pourra utiliser le diméthylformamide, le diméthylsulfoxyde, l'acétonitrile ou l'acétone. D'une manière générale, le procédé de polymérisation et de copolymérisation suivant l'invention se déroule d'une manière identique pour l'homopolymérisation et la copolymérisation statistique. Pour la préparation de copolymères séquencés y compris les copolymères séquencés en étoile, les conditions expérimentales peuvent changer lors de l'addition d'un monomère différent du premier après la polymérisation du premier monomère. Par exemple, on peut faire varier la température dans un sens ou dans l'autre, le seconde dose pouvant être ajoutée avec un solvant. Pour la préparation de macromonomères ou de polymères a,w fonctionnalisés (téléchéliques), on pourrait envisager le même type de variation de conditions expérimentales. Comme monomères polymérisables et copolymérisables en présence du système d'amorçage de polymérisation ou copolymérisation proposé, on peut citer les monomères (méth)acryliques et vinyliques (vinylaromatiques, esters vinyliques comme acétate de vinyle, chlorure de vinyle et fluorure de vinyle) ainsi que vinylidéniques (fluorure de vinylidène) et diéniques. Le système d'amorçage selon l'invention convient aussi pour la (co)polymérisation de monomères oléfiniques, éventuellement fluorés, comme l'éthylène, le butène, l'hexène, le 1-octène. Par monomère acrylique au sens de la présente invention, on entend un monomère choisi parmi les acrylates d'alkyle primaire, secondaire ou tertiaire, dont le groupe alkyle, le cas échéant substitué par exemple par au moins un atome d'halogène, tel que fluor, et/ou au moins un groupe hydroxyle, contient 1 à 18 atomes de carbone, en mentionnant plus particulièrement l'acrylate d'éthyle, l'acrylate de propyle, l'acrylate d'isopropyle, l'acrylate de butyle, l'acrylate d'isobutyle, l'acrylate d'hexyle, l'acrylate de tertiobutyle, l'acrylate d'éthyl-2 hexyle, l'acrylate de nonyle, l'acrylate de lauryle, l'acrylate de stéaryle, l'acrylate de cyclohexyle, l'acrylate d'isodécyle, ainsi que l'acrylate de phényle, l'acrylate d'isobornyle, les acrylates d'alkylthioalkyle ou d'alcoxyalkyle, l'acrylonitrile et les dialkylacrylamides. Par monomère méthacrylique au sens de la présente invention, on entend un monomère choisi parmi les méthacrylates d'alkyle dont le groupe alkyle, le cas échéant substitué, par exemple par au moins un atome d'halogène comme le fluor et/ou au moins un groupe hydroxyle, contient 1 à 18 atomes de carbone, comme les méthacrylates de méthyle, d'éthyle, de 2,2,2-trifluoroéthyle, de n-propyle, d'isopropyle, de n- butyle, de sec.-butyle, de tert.-butyle, de n-amyle, d'i-amyle, d'hexyle, d'éthyl-2 hexyle, de cyclohexyle, d'octyle, d'i-octyle, de décyle, de 3-hydroxyéthyle, d'hydroxypropyle, d'hydroxybutyle, ainsi que le méthacrylate de glycidyle, le méthacrylate de norbornyle, le méthacrylonitrile et les dialkylméthacrylamides. Par monomère vinylaromatique au sens de la présente invention, on entend un monomère aromatique à insaturation éthylénique tel que le styrène, le vinyltoluène, l'alphaméthylstyrène, le méthyl-4- styrène, le méthyl-3-styrène, le méthoxy-4-styrène, l'hydroxyméthyl-2- styrène, l'éthyl-4-styrène, l'éthoxy-4-styrène, le diméthyl- 3,4-styrène, le chloro-2-styrène, le chloro-3-styrène, le chloro-4méthyl-3-styrène, le tert.-butyl-3-styrène, le dichloro-2,4-styrène, le dichloro-2,6-styrène et le vinyl-l- naphtalène. Par monomère diénique, on entend un diène choisi parmi les diènes linéaires ou cycliques, conjugués ou non- conjugués comme par exemple le butadiène, le 2,3-diméthyl- butadiène, l'isoprène, le 1,3-pentadiène, le 1,4-pentadiène, le 1,4hexadiène, le 1,5-hexadiène, le 1,9-décadiène, le -méthylène-2norbornène, le 5-vinyl-2-norbornène, les 2-alkyl-2,5- norbornadiènes, le 5-éthylène-2-norbornène, le -(2-propényl)-2- norbornène, le 5-(5-hexényl)-2-norbornène, le 1,5-cyclooctadiène, le bicyclo[2,2,2]octa-2,5-diène, le cyclopentadiène, le 4,7,8,9tétrahydroindène et l'isopropylidène tétrahydroindène. Suivant l'invention, il a été constaté que, par une combinaison judicieuse d'un complexe de métal tel que défini précédemment, et d'un composé générateur de radicaux de polymérisation, on peut arriver à obtenir des homopolymères et des copolymères séquencés et statistiques35 parfaitement définis et contrôlés ainsi que des copolymères étoilés et des macromonomères et des polymères a,w fonctionnalisés (téléchéliques) qui n'ont jusqu'ici pu être synthétisé avec les procédés de polymérisation radicalaire classiques. L'invention concerne donc également les polymères ou copolymères tels qu'obtenus par le procédé précité, de masses moléculaires contrôlées et de polymolécularité étroite. Les polymères et copolymères de monomères (méth)acryliques, vinyliques tels qu'obtenus par le procédé de l'invention présentent des masses moléculaires Mn se situant entre 400 et 10 000 000 g/mole et une polymolécularité Mw/Mn particulièrement étroite, inférieure à 2, généralement inférieure à 1,5, étant comprise entre 1,05 et 1,5. Dans le cadre de la polymérisation radicalaire, ceci constitue un progrès important puisqu'il y a encore peu de temps, il était impensable d'obtenir des distributions de masses moléculaires ou polymolécularités Mw/Mn inférieures à 1,5. De plus, le procédé de l'invention est extrêmement régiosélectif, c'est-à-dire qu'il permet un excellent contrôle sur l'orientation des unités monomères lors de la propagation. D'autre part, les enchaînements s'orientent exclusivement tête à queue et non plus tête à tête comme cela pouvait être le cas en polymérisation radicalaire classique. Cela favorise las stabilité thermique des polymères et copolymères ainsi préparés. L'absence de réactions de terminaison élimine toute autre possibilité d'enchaînement tête à tête. En comparaison avec les procédés de polymérisation et de copolymérisation radicalaires et ioniques connus, le procédé de la présente invention présente les avantages suivants: - polymérisation homogène et vivante. La polymérisation est vivante selon les critères généralement avancés: évolution linéaire des masses moyennes en fonction de la conversion, évolution linéaire de ln(1/(l-conversion)) en fonction du temps, reprise de la polymérisation après ajout d'une nouvelle dose de monomère (Penczek, S. dans Makromol. Chem. Rapid. Commun. 1991, 12, 77); - excellent contrôle moléculaire: Mw/Mn étroit jusqu'à environ Mw/Mn = 1,1; bonne corrélation entre le Mn théorique et le Mn expérimental; possibilité de préparation de copolymères séquences y compris ceux en étoile; - polymérisation quantitative entraînant une consommation totale du monomère; - conditions de température douces allant de O'C à 130'C et pression ordinaire; - le temps de réaction dépend de la concentration du milieu réactionnel. En effet, plus la concentration en monomère est faible, plus la cinétique de polymérisation sera lente; compatibilité en milieux aqueux car les catalyseurs utilisés ne se dégradent pas en présence d'eau. Possibilité de polymérisation en émulsion et suspension, en présence ou non d'émulsifiants; - possibilité de stéréocontrôle, c'est- à-dire du contrôle de la tacticité hétéro, syndio ou isotactique, en utilisant des catalyseurs chiraux; - excellent contrôle de la synthèse des polymères ou copolymères obtenus dont les masses moléculaires varient entre 400 et 10 000 000 g/mole; - la résistance à la dégradation thermique des polymères et copolymères est améliorés en raison de l'absence de réactions de terminaison (combinaisons et disproportions), pouvant être montrée notamment par analyse thermogravimétrique; - obtention de nouveaux produits difficilement accessibles par les techniques de polymérisation usuelles, tels que copolymères séquences purs, copolymères statistiques définis et polymères hyperbranchés utilisables comme adhésifs de formulation contrôlée, additifs antichocs, agents émulsifiants, agents interfaciaux; - obtention de matériaux à propriétés améliorées; l'absence de doubles liaisons terminales permet d'augmenter la température de dépolymérisation des polymères, notamment du PMMA; - polymérisation contrôlée qui permet d'éviter l'autoaccélération de la polymérisation (appelée effet de gel ou effet Trommsdorf). Le contrôle de la polymérisation par le complexe du cuivre permet d'éviter l'autoaccélération subite de la polymérisation avec prise en masse très rapide. Ce phénomène est en général néfaste pour l'industriel et le produit. En particulier, pour le PMMA devant se présenter sous forme de plaques coulées, il est important que le polymérisation soit contrôléeafin d'éviter l'apparition de bulles, ou de défauts à la surface de la plaque. On peut parvenir à éviter le point de gel à l'aide de cycles, parfois longs, de températures adaptés. Une seule température est préférentiellement utilisée, ce qui est une simplification pour le procédé. On donne ci-après des exemples non limitatifs décrivant la préparation de polymères tels qu'obtenus suivant le procédé de la présente invention. Les masses moléculaires moyenne en nombre expérimentales (Mnexp) sont obtenues par chromatographie de perméation sur gel (GPC) calibré avec des étalons de poly(méthacrylate de méthyle) (PMMA) monodisperses, sauf indication contraire. Les masses moléculaires moyennes en nombre théoriques (Mnthéo) sont calculées à partir du rapport molaire monomère/amorceur, corrigé par le rendement (Ethéo = ([M] x rendement)/([amorceur] x 100), [M] étant la concentration en monomère. Le facteur f est le facteur d'efficacité d'amorçage, soit Mnthéo/Mnexp. L'indice de polymolécularité ou polydispersité est Mw/Mn. EXEMPLE 1 Polymérisation en masse de l'acrylate de n-butyle Dans un réacteur de 2 litres, muni d'une agitation mécanique et maintenu sous une atmosphère protectrice d'azote, on mélange: - 200 g d'acrylate de n-butyle; - 0,72 g de bromure de cuivre (I); - 0,93 g de (1-bromoéthyl)benzène C6H5CHBrCH3; et - 1,45 g du ligand de formule (Li): N@ (L1) Le mélange est porté à 120'C. On procède au cours du temps à des prélèvements. Ceci permet de calculer la conversion en polymère obtenue après évaporation sous vide (25 mbar, 140'C, 20 minutes) du monomère restant dans un échantillon. Les résultats sont rapportés dans le Tableau 1. Tableau 1 t Conversion Mnexp Mw/Mn in (1/(1- (h) (%) (g/mole) conversion)) 0 0 0 0 0 Ooo Oo 0,25 23 8 600 2,0 0,26 0,67 43 14 940 1,7 0,57 1,0 70 25 820 1,5 1,20 1,25 82 30 600* 1,4 1,74 Mn théorique = 32 800 g/mole L'évolution linéaire des masses moyennes Mnexp en fonction de la conversion ainsi que de ln(1/(1-conversion)) en fonction du temps montre que le système est vivant (bon contrôle de la polymérisation). EXEMPLE 2 Polymérisation en masse de l'acrvlate de n-butyle On procède comme à l'Exemple 1 mais à 100'C. Les résultats sont rapportés dans le Tableau 2. Tableau 2 t Conversion Mnexp Mw/n (h) (%) (g/mole) 0 0 0- 0,25 41 - - 0,75 52 16 300 1,6 1,25 74 20 070 2,0 2,75 86 27 000 1,7 Mn théorique = 34 400 g/mole On constate que Mn varie linéairement avec la conversion. EXEMPLE 3 Polymérisation en masse du styrène On procède comme à l'Exemple 1, mais on remplace l'acrylate de butyle par le styrène (200 g), et la température est de 80'C. Les résultats sont rapportés dans le Tableau 3. Tableau 3 t Conversion Mnexp Mw/n ln (1/(1- (h) (%) (g/mole) conversion)) 0 0 0 O 0,5 7,2 - - 0,07 1,0 11,6 - - 0,12 3,75 31,8 - - 0,38 4,25 31 - - 0,37 4,83 36,2 24860 1,3 0,45 Mn théorique = 14 500 g/mole L'indice de polymolécularité est inférieur à 1,5, signe d'une polymérisation radicalaire contrôlée. De plus, le logarithme ln(1/(l-conversion)) varie linéairement en fonction du temps. EXEMPLE 4 Polymérisation en masse du styrène On procède comme à l'Exemple 3, mais on utilise du chlorure de cuivre (I) à la place du bromure de cuivre (I) et du chlorure de (l-chloroéthyl)benzène (C6H5CHClCH3) au lieu de C6H5CHBrCH3. Au bout de 37 heures, on arrête la polymérisation et on récupère le polymère pour analyse. Conversion = 77,5% Mnexp = 37 000 g/mole nthéo = 31 000 g/mole Mw/Mn = 1,2. Il y a un très bon accord entre la masse visée et la masse expérimentale. De plus, l'indice de polymolécularité est très bas (et inférieur à 1,5), signe d'une polymérisation radicalaire contrôlée. EXEMPLE 5 (COMPARATIF) Polymérisation en masse de l'acrylate de n-butyle Dans un réacteur de 2 litres, muni d'une agitation mécanique et maintenu sous une atmosphère protectrice d'azote, on mélange: - 300 g d'acrylate de n-butyle; - 1,43 g de (1-bromoéthyl)benzène (C6H5CHBrCH3); - 3,30 g de bromure de cuivre; et - 3,55 g de bipyridine. La température de polymérisation est de 130'C. Au bout de 5,5 heures, on arrête la polymérisation et on récupère le polymère pour analyse. Conversion = 91,2% Mnexp = 24 010 g/mole Mnthéo = 36 500 g/mole Mw/Mn = 1,7. L'indice de polymolécularité est, ici, supérieur à 1,5. EXEMPLE 6 Polymérisation en solution de l'acrylate de n-butyle Dans un réacteur de 2 litres, muni d'une agitation mécanique et maintenu sous une atmosphère protectrice d'azote, on mélange: - 300 g d'acrylate de n-butyle dilué dans 150 g de diphényléther; - 1,08 g de bromure de cuivre (I); - 1,02 g de dibromoxylène (para-BrCH2C6H4CH2para-Br); et - 2,18 g du ligand L1 (cf Exemple 1). Le mélange est porté à 100'C. On procède au cours du temps à des prélèvements. Ceci permet de calculer la conversion en polymère obtenue après évaporation sous vide (25 mbar, 140'C, 20 minutes) du monomère restant dans un échantillon. Les résultats sont rapportés dans le Tableau 4. Tableau 4 t Conversion Mnexp Mw/Mn En (1/(1- (h) (%) (g/mole) conversion)) 0 0 0 -0 OOO O 0,50 43 34 930 1,3 0,56 1,83 82 57 200* 1,5 1,71 Mnthéo = 32 800 g/mole Conversion = 82% L'évolution linéaire des masses moyennes Mnexp en fonction de la conversion ainsi que de ln(l/(lconversion)) en fonction du temps montre que le système est vivant (bon contrôle de la polymérisation). EXEMPLE 7 (COMPARATIF) Polymérisation en solution de l'acrylate de n-butyle On procède comme à l'Exemple 6, mais en remplaçant les 2,18 g de (Ll) par 3,55 g de bipyridine. Les résultats sont rapportés dans le Tableau 5. Tableau 5 t Conversion Mnexp Mw/n in (1/(l- (h) (%) (g/mole) conversion)) 0 O 0 - O 0,5 2 - - 0,02 1,0 5 - - 0,05 3,0 11 - 0,12 4,0 14 - - 0,15 ,83 49,5 - - 0,10 23,08 61,3 41 900 1,4 0,95 24,50 66,8 - - 1,10 27,00 70,6 1,22 28,0 67 - - 1,11 29,83 71,6 46 500* 1,4 1,26 Mnthéo = 28 640 g/mole Conversion = 71,6%. Avec le ligand bipyridine, la vitesse de polymérisation est moins forte qu'avec le ligand (L1). En effet, il faut 1,83 h pour arriver à 82% de conversion avec le ligand (L1), mais il faut 29,83 h pour arriver à 71,6% avec le ligand bipyridine. EXEMPLE 8 Polymérisation en masse du styrène Dans un réacteur de 250 cm3 préalablement dégazé à l'argon et muni d'une agitation mécanique, on introduit: - 93 g de styrène; - 0,414 g (2,23 x 10-3 mole) de (1bromoéthyl) benzène (C6H5CHBrCH3); 0,221 g (2,23 x 10-3 mole) de chlorure de cuivre (I); et 0,771 g (3,3 x 10-3 mole) du ligand de formule (L2): CH3 *1 CH2CH2-N-CH3 CH3 -N-CH2CH2-N-CH2CH2-N-CH3 CH3 CH3 La polymérisation démarre lorsque le mélange réactionnel est porté à la température de consigne, soit ici 'C. Par des prélèvements au cours du temps, il est possible de calculer la conversion en polymère. Les résultats sont rapportés dans le Tableau 6. Tableau 6 t Conversion MntheoMnexp Mw/n (h) (%) (g/mole) (g/mole) 10,4 4340 4860 1,38 80 16 6670 7100 1,53 21 8760 9830 1,51 25 10420 12730 1,47 35 14600 17170 1,36 260 46 19200 21150 1,37 350 55 22950 25330 1,30 380 63 26300 27130 1,36 Mnthéo = 26 300 g/mole Mnexp = 27 130 g/mole Conversion = 63%. Les indices de polymolécularité sont particulièrement bas, et la nexp varie linéairement avec la conversion, signes d'une polymérisation contrôlée. EXEMPLE 9 Polymérisation en masse du styrène On procède comme à l'Exemple 8, mais avec: - 102,8 g de styrène; - 0,244 g de chlorure de cuivre (I); - 0,457 g de (1-bromoéthyl)benzène (C6H5CHBrCH3); - 0,85 g de ligand (L2) (cf Exemple 8); et - une température de consigne de 120'C. t Conversion MnthéoMnexp Mw/Mn (h)( (g/mole) (g/mole) 14,8 6160 6930 1,33 30 20,2 8400 9720 1,36 27,8 11560 17280 1,25 41,1 17100 20501 1,33 60,2 25040 30630 1,33 63,9 26580 33250 1,30 175 74,4 30950 36480 1,41 MnthéO = 30 960 g/mole Mnexp = 36 480 g/mole Conversion = 74,4%. Les indices de polymolécularité sont particulièrement bas, et la Mnexp varie linéairement avec la conversion, signes d'une polymérisation contrôlée. EXEMPLE 10 Polymérisation en masse du styrène Dans un tube de Schlenck préalablement dégazé et agité à l'aide d'un barreau aimanté, on introduit la moitié du styrène devant être polymérisé (1,5 g), puis le chlorure de cuivre (I) (7,14 x 10-3 g) et le (l-bromoéthyl)benzène (C6H5CHBrCH3) (1,33 x 10-2 g). On ajoute alors une solution contenant le reste du styrène (1,5 g) à polymériser et le ligand (L2) (cf Exemple 8). Le tube de Schlenck est placé dans un bain d'huile porté à 80'C, puis la température de l'huile est portée à 110'C. Lorsque la polymérisation s'arrête par prise en masse, le contenu du Schlenck est dissous dans le toluène puis filtré sur papier. On élimine alors une partie du toluène et le mélange visqueux obtenu est précipité dans le méthanol. Le polystyrène précipité est ensuite séché et pese. Durée: 4h30 T: 110'C masse de polymère récupéré: 2,52 g conversion: 99% Mnexp = 59 000 g/mole Mnthéo = 41 200 g/mole Mw/Mn = 1,27. On note que l'indice de polymolécularité est très bas et inférieur à 1,5, signe d'une polymérisation radicalaire contrôlée. EXEMPLE 11 Polymérisation en masse du styrène On reprend les conditions de l'Exemple 10, mais à 'C. Durée: 48h Masse de polymère récupéré: 2,11 g Conversion: 93% Mnexp = 43 882 g/mole Mnthéo = 38 700 g/mole10 Mw/Mn = 1,43. On note que l'indice de polymolécularité est très bas et inférieur à 1,5, signe d'une polymérisation radicalaire contrôlée. REVENDICATIONS 1 - Procédé de polymérisation ou copolymérisation radicalaire contrôlée de monomères (méth)acryliques et/ou vinyliques et/ou vinylidéniques et/ou diéniques, caractérisé par le fait que l'on polymérise ou copolymérise en masse, solution, émulsion ou suspension, à une température pouvant descendre jusqu'à 0'C, au moins un desdits monomères en présence d'un système d'amorçage comprenant: - au moins un composé générateur de radicaux; et - au moins un catalyseur constitué par un complexe de métal représenté par la formule suivante (I): MAa(L)n (I) dans laquelle: - M représente Cu, Ag ou Au; - A représente un halogène, un pseudo-halogène ou un groupement carboxylate; - les L sont des ligands du métal M, choisis indépendamment parmi ceux représentés par la formule (II) suivante: (CR1R2) _-Zi Y- (CR3R4) p-Z2 (II) t5 6) (CR5R6) q-Z3 dans laquelle: - Y représente N ou P; - R1, R2, R3, R4, R5 et R6 représentent chacun indépendamment un atome d'hydrogène, un groupe alkyle en C1-Clo, un groupe aromatique ou un groupe hétéroaromatique; - Zl, Z2 et Z3 représentent chacun indépendamment l'un parmi: R7 RM R 814 il1 15 17 R R R R R R N R R R N"R12 N R'8 _NR19R20 o: - les radicaux R7 à R18 représentent chacun indépendamment un atome d'hydrogène, un groupe alkyle en C1-Clo, un groupe aromatique ou un groupe hétéroaromatique; et - R19 et R20 représentent chacun indépendam- ment un atome d'hydrogène, un atome d'halogène, un radical alkyle en C1-Clo ou un radical alcoxy en Ci-Clo; - o, p et q représentent chacun indépendamment un entier de 1 à 10 et peuvent en outre représenter 0 sauf si le reste respectivement Z', Z2 ou Z3 associé représente -NR19R20; - a vaut 1 ou 2; - n vaut 1, 2 ou 3. 2 - Procédé selon la revendication 1, caractérisé par le fait que M représente Cu. 3 - Procédé selon l'une des revendications 1 et 2, caractérisé par le fait que A représente un halogène choisi parmi Cl, Br, F et I, ou un pseudo-halogène choisi parmi CN, NCS, NO2 et N3, ou un groupement carboxylate tel qu'acétate. 4 - Procédé selon l'une des revendications 1 à 3 caractérisé par le fait que les ligands L sont choisis parmi ceux de formule: Al"2R21 (IIa) R 23 N R2 2 1 22 2_ avec R21 = R22 = R23 = H R21 = H; et R22 = R23 = Me R21 = R22 = R23 = Me; et le composé de formule CH3 I CH2CH2-N-CH3 CH3-N-CH2CH2-N-CH2CH2-N-CH3 I I CH3 CH3 - Procédé selon l'une des revendications 1 à 4, caractérisé par le fait que le complexe de formule (I) est formé in situ dans le milieu réactionnel à partir du sel de métal de transition M avec A et du ligand tripodal L. 6 - Procédé selon l'une des revendications 1 à 5, caractérisé par le fait que le composé générateur de radicaux libres est monofonctionnel et choisi dans les classes des composés suivants: (a) les dérivés de formule: CEZ3 o: - E = Cl, Br, I, F ou H; et - Z = Cl ou Br; (b) les dérivés de formule: R24CC13 o R24 représente phényle; benzyle; benzoyle; alcoxycarbonyle; R25C0 avec R25 représentant alkyle en Cl-Ci4 ou aryle; alkyle; mésityle; trifluorométhyle; ou nitro; (c) les dérivés de formule: R26 1 Q-C-T R dans laquelle: - Q représente un atome de chlore ou de brome ou un groupe acétate ou trifluoroacétate ou triflate; - R26 représente un atome d'hydrogène, un groupe alkyle en C1-C14 ou un groupe aromatique, ou un groupe -CH2OH; - T représente un groupe -C-O-R28, avec R28 représen- tant hydrogène ou un groupe alkyle ou aromatique; un groupe CN; un groupe -C-R29, avec R29 représen- tant alkyle en C1-C14, phényle ou isocyanate; un groupe hydroxyle; un groupe nitro; un groupe amino substitué ou non; un groupe alcoxy en C1-C14; un groupe R30CO, avec R30 représentant alkyle en C1-C14 ou aryle; - R27 représente un groupe entrant dans les définitions de R26 ou de Q ou un groupe fonctionnel tel qu'hydroxyle, nitro, amino substitué ou non, alcoxy en C1-C14, acyle, acide carboxylique, ester; (d) les composés lactones ou lactames halogénés en a; (e) les N-halosuccinimides et les Nhalophtalimides; (f) les halogénures d'alkyl-sulfonyle et les halogénures d'arène sulfonyle; (g) les composés de formule: R30 Q R31 o: - R30 représente un atome d'hydrogène, un groupe alkyle en C1-Co4 ou un groupe acide carboxylique, ester, nitrile ou cétone; - R31 représente un atome d'hydrogène ou un groupe alkyle en C1-C14, hydroxyle, acyle, amine substituée ou non, nitro, alcoxy en C1-C14 ou sulfonate; et - Q a la signification donnée précédemment; (h) les composés de formule: R32 -C-W o II o: - R32 représente alkyle en C1-C14 ou aryle; - W représente halogène ou pseudohalogène; (i) les composés de formule: R33 R35 \ / C = C /\ R34 V o: - R33, R34 et R35 représentent chacun indépendamment alkyle en C1-C14 ou aryle; et - V représente halogène, acétate, trifluoroacétate, triflate; (j) les halogénures aromatiques de formule: Ar - U o: - Ar représente un groupement aromatique, tel que C6H5- pouvant être substitué en position ortho, méta ou para par un groupement électroattracteur ou électrodonneur; et - U représente un halogène. 7 - Procédé selon l'une des revendications 1 à 5, caractérisé par le fait que le composé générateur de radicaux est multifonctionnel et est constitué par au moins deux groupements générateurs de radicaux monofonctionnels des classes (c) à (j) définies à la revendication 6, reliés par une chaîne d'unités méthylène ou par un cycle benzénique, ou est choisi parmi les anhydrides acétiques comme l'anhydride d'acide chloroacétique et l'anhydride d'acide chlorodifluoroacétique, et les tri- ou tétrahalométhanes et les dérivés trichlorométhylés des classes (a) et (b) définies à la revendication 6. 8 - Procédé selon l'une des revendications 1 à 5, caractérisé par le fait que le composé générateur de radicaux est un amorceur radicalaire choisi parmi les composés azoiques, tels que le 2, 2'-azo bis(2-méthyl)propane nitrile (ou AIBN), le 1,1'-azo bis(lcyclohexanenitrile) et le 4,4'-azo bis(4-cyano acide valérique); les composés peroxydiques, tels que les peroxydes de diacyle, comme le peroxyde de dibenzoyle et le peroxyde de didodécanoyle; les peroxydes de dialkyle, comme le peroxyde de ditertiobutyle et le peroxyde de diisopropyle; le peroxyde de dicumyle; les peroxy-dicarbonates; les peresters, comme le peracétate de tertiobutyle, le perpivalate de tertioamyle, le per-2- éthylhexanoate de butyle, le perpivalate de tertiobutyle et le perbenzoate de tertiobutyle; les hydroperoxydes, comme l'hydroperoxyde de tertiobutyle; les peroxydes inorganiques comme l'eau oxygenée; et les persulfates de sodium ou de potassium. 9 - Procédé selon l'une des revendications 1 à 8, caractérisé par le fait que l'on conduit la polymérisation en présence d'au moins un activateur choisi notamment parmi les acides de Lewis. - Procédé selon l'une quelconque des revendications 1 à 9, caractérisé par le fait que le rapport molaire du ou des monomères sur le ou les composés générateurs de radicaux est de 1 - 100 000. 11 - Procédé selon l'une des revendications 1 à , caractérisé par le fait que le rapport molaire du métal M sur le (ou les) générateur(s) de radicaux est de 0,01 à 100. 12 - Procédé selon l'une des revendications 6 à 11, caractérisé par le fait que le rapport molaire L:M est compris entre 0,1 et 10, de préférence entre 0,5 et 2. 13 - Procédé selon l'une quelconque des revendications 1 à 12, caractérisé par le fait que le polymérisation ou copolymérisation est effectuée à une température de O'C à 130'C. 14 - Procédé selon l'une quelconque des revendications 1 à 13, caractérisé par le fait que les monomères polymérisables ou copolymérisables comprennent au moins un monomère choisi parmi les méthacrylates, les acrylates, les dérivés vinylaromatiques, l'acétate de vinyle le chlorure de vinyle, le fluorure de vinyle et le fluorure de vinylidène. - Procédé selon la revendication 14, caractérisé par le fait que le monomère est choisi dans le groupe comprenant le méthacrylate de méthyle, le méthacrylate d'éthyle, le méthacrylate de n-butyle, l'acrylonitrile et le styrène. 16 - Procédé selon l'une des revendications 1 à , caractérisé par le fait qu'on conduit une copolymérisation séquencée en introduisant, dans le milieu de polymérisation dans lequel le premier monomère a été polymérisé, un second monomère le cas échéant avec un nouvel ajout de système d'amorçage. 17 - Procédé selon l'une des revendications 1 à 16, caractérisé par le fait que l'on conduit la (co)polymérisation en milieu aqueux, en présence ou non d'émulsifiants, en présence d'un solvant organique ou d'un mélange de solvants organiques, tels que les hydrocarbures aromatiques, les hydrocarbures chlorés, les éthers, les éthers cycliques et les cétones.